ОДЕЯЛО С АНТИМИКРОБНЫМИ И УЛУЧШЕННЫМИ ФУНКЦИОНАЛЬНЫМИ СВОЙСТВАМИ

Предлагаемая полезная модель относится к текстильной промышленности и, в частности, к текстильным изделиям, используемым в качестве одеял, утепляющих покрывал, пледов и других постельных принадлежностей.
Общеизвестно, что в настоящее время выпускаются различного типа одеяла, изготовленные ткацким способом. Состав таких одеял и способ их изготовления описаны в многочисленной литературе (см. В.И.Мирейский «Текстильные товары» изд. «Экономика» М., 1975 г. стр.155; С.С.Коляденко, В.Т.Месяченко, В.И.Кокошинская «Товароведение текстильных товаров» изд. «Экономика», Москва, 1981 г. стр.214-215). Наиболее близким прототипом предлагаемой полезной модели является одеяло полушерстяное по ГОСТ 9382-78 с приложением. Одеяла, выпускаемые по ГОСТ 9382-78 с приложением, изготавливаются ткацким способом из тройной системы нитей однослойным или двухслойным их переплетением. Основы одеял выполняются из шерстяной пряжи 80 текс, плотностью 180 нитей на 10 см, а две нити утка - из смесовой шерстяной пряжи 200 текс из шерстяных и капроновых волокон, плотностью 137 нитей на 10 см.
Известное одеяло не обладает антимикробными свойствами и недостаточно комфортно по мягкости и гигиеничности.
Задачей полезной модели является создание одеяла с антимикробными и улучшенными функциональными свойствами.
Указанный технический результат достигается за счет того, что одеяло, изготовляемое ткацким способом из тройной системы нитей полутораслойным их переплетением, содержит в качестве одной из уточных нить из полиамидных фибрилированных волокон с фирменным наименованием «микрофибра» и/или полиакрилонитрильных волокон и антимикробный препарат в количестве 1,5-2,0 масс.% к поверхностной плотности одеяла. При этом плотность тройной системы нитей составляем для основы в пределах 80-250 нитей на 10 см, для утка - в пределах 80-140 нитей на 10 см при соотношении нитей основы и утка 1:1÷1,34:1.
В качестве антимикробного используется препарат на основе алкилдиметилбензиламмония хлорида (катамина АБ) и йодида калия, описанный в патенте RU 2178029 С1 7 D06М 11/13, 13/328 // D06M 101 02, 101 16 следующего состава, масс.%:
- алкилдиметилбензиламмония хлорид (катамин АБ)
1,2-1,5
- йодистый калий
0,3-0,5
Придание антимикробных свойств одеялам позволит существенно снизить риск возникновения и распространения опасных заболеваний населения в связи с тем, что будет снижена микрообсемененность используемых одеял.
Использованием в структуре изготовляемого одеяла согласно предлагаемой модели новых нитей в утке, а именно нити из полиамидных фибрилированных волокон «микрофибра» и/или пряжи из полиакрилонитрильных волокон улучшаются функциональные свойства одеяла.
При введении в уток нити из полиамидных волокон «микрофибра» улучшается мягкость одеяла, что делает предпочтительным его использование для детей грудного возраста.
Кроме того, благодаря введению в уток нити из полиамидных волокон «микрофибра» и/или пряжи из полиакрилонитрильных волокон, шерстяные волокна, входящие в состав полуфабриката одеяла, после разворсования оказываются на одной из его поверхностей, образуя слой преимущественно из шерстяных волокон, благодаря чему существенно улучшаются такие функциональные свойства как теплозащитность к воздухопроницаемость.
Теплозащитные свойства оценивались по ГОСТ 20489-85 «Ткани текстильные. Полотна. Методы определения теплозащитных свойств».
Жесткость при изгибе определялась по ГОСТ 10550-75 «Ткани текстильные. Методы определения жесткости».
Воздухопроницаемость определялась по ГОСТ 12088-78 «Материалы текстильные. Полотна. Методы определения воздухопроницаемости».
3
2
В зависимости от структуры и назначения коэффициент теплопроводности у предлагаемого одеяла составляет 0,033÷0,038 Вт/мк.К, а показатель воздухопроницаемости от 150 до 200 дм/мс.
2
2
Показатель жесткость при изгибе, по которому оценивается мягкость одеяла, уменьшился от 17 Н.см до 12 Н.см
Технологический процесс изготовления одеяла с антимикробными и улучшенными функциональными свойствами включает следующие операции:
1. Подготовка к ткачеству
1.1. Проборка нитей по основе;
1.2. Проборка нитей по утку;
1.3. Ткачество тройной системы пряжи и нитей полутораслойным переплетением на ткацком станке СТБ-4-216;
1.4. Вид зевообразовательного механизма - эксцентрики типа СТБ-4-216;
2
1.5. Поверхностная плотность суровья 310-537 г/м.
2. Подбор партий суровья.
3. Замыливание на пропиточных машинах типа ЗМР-1.
4. Валка на сукновальных машинах типа СВНФ.
5. Промывка на машинах типа ПЖ-220Ш7.
6. Отжим на плюсовочных машинах типа марки 08-180Ш.
7. Сушка
8. Плюсование с мягчителем на плюсовочной машине типа 08-180Ш.
9. Сушка
10. Печать
11. Контрольный просмотр
12. Игольчатое ворсование на игловорсовальной машине типа фирмы «Текстима».
13. Стабилизация линейных размеров на сушильной машине.
14. Пропитка антимикробным препаратом на плюсовочной машине марки МДУ-180Ш. и сушка
15. Накатка в рулоны суровья.
16. Изготовление одеяла
16.1. Крой суровья на ширину кроя 102 см, длину кроя 152 см.
16.2. Обметка по лицевой стороне одеяла.
17. Маркировка и упаковка.
Антимикробный препарат для пропитки текстильного материала в виде полотна приготовляется следующим образом: растворяется отвешенное количество алкилдиметилбензиламмония хлорида в воде при температуре производственного помещения при тщательном перемешивании до образования полностью прозрачного
раствора, затем добавляется постепенно при помешивании предварительно растворенный в небольшом количестве воды йодид калия.
Приготовленным антимикробным препаратом пропитывают рулон полуфабриката одеяла на плюсовочной машине МДУ 180Ш при определенной скорости и до определенного привеса, высушивают при определенной температуре на сушильной машине "Кранц".
Сущность предлагаемой полезной модели поясняется следующими примерами:
Пример 1
Одеяло, изготовленное ткацким способом из тройной системы крученых пряжи и нитей полутораслойным их переплетением, основа которого выполнена из шерстяной пряжи 64 текс плотностью 80 нитей на 10 см, одна из нитей утка из пряжи 125 текс из полиакрилонитрильных волокон, плотностью 120 нитей на 10 см, а вторая 500 текс из смесовой шерстяной пряжи из шерстяных и капроновых волокон, плотностью 80 нитей на 10 см при соотношении нитей основы и утка 1:1, содержит антимикробный препарат в составе:
- алкил диметилбензиламмония хлорид -
1,2
- йодид калия -
0,3
и количестве 1,5 масс.% к поверхностной плотности одеяла.
Такое одеяло может использоваться как детское облегченное в летний период.
Пример 2.
Одеяло, изготовленное ткацким способом из тройной системы крученых пряжи и нитей полутораслойным их переплетением, основа которого выполнена из хб/пряжи 50 текс, плотностью 100 нитей на 10 см, а одна из двух нитей утка выполнена из нити из полиамидных волокон «микрофибра» 33,3 текс, плотностью 80 нитей на 10 см, а вторая-из пряжи из полиакрилонитрильных волокон 500 текс плотностью 80 нитей на 10 см при соотношении нитей основы и утка 1,1:1 содержит антимикробный препарат состава:
- алкил диметилбензиламмония хлорид
1,2
- йодид калия
0,3
в количестве 1,5 масс.% к поверхностной плотности одеяла.
Такое одеяло облегченное может использоваться для детей грудного возраста.
Пример 3.
Одеяло, изготовленное ткацким способом из тройной системы крученных пряжи и нитей полутораслойным переплетением, причем пряжа основы 125 текс, выполнена из шерстяных волокон и хлопка, плотностью 220 нитей на 10 см, а одна из нитей утка из пряжи из полиакрилонитрильных волокон 500 текс плотностью 120 нитей на 10 см, а вторая из смесовой шерстяной пряжи 200 текс из шерстяных и капроновых волокон плотностью 80 нитей на 10 см при соотношении нитей основы и утка 1,2:1 содержит антимикробный препарат состава:
- алкилдиметилбензиламмония хлорид
1,5
- йодид калия
0,5
в количестве 2,0 масс.% к поверхностной плотности одеяла.
Такое одеяло может использоваться в оздоровительных учреждениях.
Пример 4.
Одеяло, изготовленное ткацким способом из тройной системы крученых пряжи и нитей полутораслойным переплетением, причем пряжа основы выполнена из х/б пряжи 50 текс плотностью нитей 250 на 10 см, одна из нитей утка - из смесовой пряжи 200 текс из шерстяных и вискозных волокон плотностью 140 нитей на 10 см, другая - из пряжи из полиакрилонитрильных волокон 200 текс.плотностью 100 нитей на 10 см при соотношении нитей основы и утка 1,34:1 содержит антимикробный препарат состава:
- алкилдиметилбензиламмония хлорид
1,5
- йодид калия
0,5
в количестве 2,0 масс.% к поверхностной плотности одеяла.
Такое одеяло может использоваться в зимний период.
Отклонения за пределы приведенного интервала количества нитей основы и утка в изделии не позволит достигнуть необходимого качества одеялу.
Антимикробная активность одеял определялась in vitro методом зон согласно «Методическим указаниям по лабораторной оценке антимикробной активности текстильных материалов, содержащих антимикробные препараты» №28-6/32, утвержденных МЗ СССР 18.11.83 г. на 5 видах тест-культур микроорганизмов:
Candida albicans, штамм F-4845;
Staphylococcus aureus, штамм АТСС 6538Р;
Pseudomonas aeruginosa, штамм АТТСС 27953;
Bacillus cereus, штамм 14579;
Escherichia coli, штамм АТСС 25922.
Показателем антимикробной активности материалов и изделий служила величина зоны задержки роста тест-микроорганизмов вокруг образца исследуемого одеяла.
В таблице приведены результаты испытаний.
Таблица
Сравнительная характеристика антимикробной активности одеял
Пример
Количество антимикробного препарата, в % от массы текстильного материала
Зона задержки роста тест-микроорганизмов, мм
Candida albicans
Staphylococcus aureus
Pseudomonas aeruginosa
Bacillus cereus
Escherichia coli
1
1,5
5
10
2-3
7
3-4
2
1,5
4-5
9
2-3
6
4
3
2,0
4
12
3
7-8
4-5
4
2,0
5
15-16
2
8
4
прототип
отсутствует
нет
нет
нет
нет
нет